(57)【特許請求の範囲】
【請求項１】
上部及び下部表面と前記上部表面に形成された複数の溝とを有し、少なくとも１つの前記溝が前記下部表面にまで延びる貫通孔を含む絶縁層であって、前記貫通孔により該絶縁層下の下側相互接続構造中の対応する導電性表面が露出される前記絶縁層と、
前記複数の溝の側壁及び底部上と前記露出される導電性表面上にそれぞれ形成され、低電気抵抗率を発揮する量の六方晶相のＴａＮを有するＴａＮのバリア層を含むライナと、
前記複数の溝中に形成され、前記複数の溝を実質的に埋める、Ｃｕ、Ａｌ、Ｗ及びそれらの合金から成る群から選ばれた金属材料の層と、
を含む低電気抵抗の相互接続構造。
【請求項２】
前記絶縁層が、ＳｉＯ２、スピンオン・ガラス、Ｓｉ３Ｎ４、ポリアミド、ダイアモンド様炭素（ＤＬＣ）及びフッ素化ダイアモンド様炭素（Ｆ−ＤＬＣ）から成る群から選ばれた物質を含むことを特徴とする請求項１に記載の相互接続構造。
【請求項３】
トランジスタ・チャネル領域を表面に有するシリコン半導体基板と、
前記チャネル領域上に配置されたシリコン酸化物のゲート絶縁層と、
前記ゲート絶縁層上に配置された多結晶シリコン層と、
前記多結晶シリコン層上に配置された低電気抵抗率を発揮する量の六方晶相のＴａＮを有するＴａＮのバリア層と、
前記バリア層上に配置され、Ｗ、Ｃｕ、Ｃｕ合金、Ａｌ、及びＡｌ合金からなる群から選ばれた金属材料層と、
を含むＭＯＳトランジスタにおける低電気抵抗のゲート・スタック構造。
【請求項４】
前記バリア層がケイ化物層を介して前記多結晶シリコン層に隣接することを特徴とする請求項３に記載のゲート・スタック構造。
【請求項５】
前記ケイ化物が、ＷＳｉ２、ＣｏＳｉ２、ＴｉＳｉ２、ＴａＳｉ２、及びＰｔＳｉからなる群から選ばれることを特徴とする請求項４に記載のゲート・スタック構造。
【発明の詳細な説明】
【０００１】
【発明の属する技術分野】
本発明は金属相互接続に関し、詳細には、ＶＬＳＩ及びＵＬＳＩの金属相互接続、スタッド用、半導体チップ上のＣＭＯＳゲート・スタック用、ならびにパッケージ及びディスプレイの電気的相互接続用の金属拡散バリア及びライナに関する。
【０００２】
【従来の技術】
ＶＬＳＩ及びＵＬＳＩ半導体チップ上では、通常のチップ配線材料としてアルミニウムまたはアルミニウム合金が用いられている。チップ配線材料として銅または銅合金を取り入れると、アルミニウム及びアルミニウム合金と比べて、チップの特性が改善され信頼性が向上する。しかしながら、銅は下のシリコン基板内に形成されたデバイス及びそれを取り囲む線後端（ＢＥＯＬ）絶縁体からうまく分離しなければならない。この分離を行うために、即ち銅の拡散を防止するために、例えばダマシーン（Damascene）法で形成されるトレンチなどのパターン化されたＢＥＯＬ絶縁体上、あるいは例えば銅反応性イオン・エッチング（ＲＩＥ）または銅マスク付着法によるパターン化されていない絶縁体上に、銅を付着する前に、薄いライナ材料を付着する。この薄膜ライナはまた銅を周囲の誘導体と接着する接着層としても働くものでなければならない。大部分の絶縁体への銅の直接接着は一般に不十分である。
【０００３】
ＴｉＮは銅のバリアとして評価され、ＳｉＯ2中での銅相互接続用のバリアとして文献で報告されている。Ｓ−Ｑ．ワン（Ｗａｎｇ）の「Barriers against copper diffusion into silicon and drift through silicon dioxide」、ＭＲＳ Bulletin 19、30（1994）には、Ｓｉ／ＳｉＯ2とＣｕとの間に配置するためのＴｉＮを含む種々のバリア・システムが示されている。ＴｉＮはＳｉＯ2に対し良い接着性を有する。しかしながら銅はＴｉＮによく接着しない。非常に薄い接着剤またはＴｉの接着層を使って、ＴｉＮへの銅の接着力を高めることができる。しかしながらこのＴｉ層は次の熱処理工程中に銅被膜の導電性を劇的に低下させる。さらにＴｉＮは、化学機械式研磨（ＣＭＰ）で使用されるある種の銅研磨スラリ中で銅と腐食対を形成することが知られている。
【０００４】
ＴｉＮと異なり、純粋のあるいは酸素でドープしたＴａは、ＳｉＯ2のようなある種の絶縁体によく接着しない。また絶縁体に直接付着した時、高抵抗率のベータ相Ｔａを形成する。さらにＴａのＣｕバリア特性は、ほどほどの温度でＡｌと接触すると失われる。例えばタンタル、窒化ケイ素及び窒化チタンが銅に対する良好なバリアであることを発見した、拡散バリアの研究が記載されている、Ｃ．Ｋ．フー（Ｈｕ）等のProc.VLSI Multilevel Interconn.Conf.181（1986）所載の論文を参照されたい。Ｔａ薄膜中の酸素が銅の拡散を阻害した可能性があることが報告されている。
【０００５】
J.Appl.phys.73,300（1993）所載のＬ．Ａ．クレベンジャー（Clevenger）等の論文では、付着圧力の影響、Ｃｕ／Ｔａ界面におけるin situ酸素の混入、水素及び酸素の汚染、及び銅が浸透した、ＨＶ及びＵＨＶ電子ビーム付着されたＴａ薄膜の拡散バリア消失温度における微細構造が研究されている。
【０００６】
Ｔａ2Ｎは銅の良好なバリアであると報告されているが、ＢＥＯＬ絶縁体及び銅との接着力は比較的乏しい。これとは対照的に、ＴａＮ（Ｎ約５０％）の接着力は十分であるが、銅への接着力はやや劣る。Ｔａの薄層を使用して、Ｃｕ  ＢＥＯＬへのＴａの接着性能を低下させずに銅のＴａＮへの接着力を高めることができる。このような二成分ライナはＥ．Ｇ．コルガン（Colgan）及びＰ．Ｍ．フライヤー（Fryer）の米国特許第５２８１４８５号に開示されている。しかしながらこのＴａＮの抵抗率は最低で１２００μｏｈｍ−ｃｍであり、このため大きなバイアあるいはスタッド抵抗をもたらし、また金属ライナが冗長電流ストラップまたはパスとして機能することが不可能になる。
【０００７】
底部に約２５０Åのライナを有するディープ・サブミクロン・バイア（例えば幅０．５μｍ未満）では、上述のＴａベースのライナの直列抵抗は１〜５オームの範囲である。これとは対照的に、銅スタッドの抵抗はＴａベースのライナの１０％よりも小さい。これらのバイア抵抗はＡｌ（Ｃｕ）／Ｗスタッドのその値と比べて非常に好ましいが、その値を１オーム未満に低減することが望ましい。
【０００８】
【発明が解決しようとする課題】
本発明の目的は、低い電気抵抗率を有し、半導体構造を形成する金属及び種々の誘電体に対して優れた接着性を有し、良好な金属拡散バリアとして作用する、金属相互接続用ライナを提供することである。さらに、そのようなライナを形成するのに適した材料を提供することである。
【０００９】
【課題を解決するための手段】
本発明によれば、閉じ込めるべき第１の物質と第２の物質との間に位置して第２の物質を第１の物質から分離させる、六方晶相のＴａＮ層を含むバリア層が提供される。第１の物質はＣｕ、Ａｌ、Ｗ及びＰｂＳｎの１つまたは組合せでよい。
【００１０】
本発明はさらに、ＷＦ6ガスと第１の物質から分離すべき第２の物質との間に位置する六方晶相のＴａＮ層を提供する。
【００１１】
本発明は、さらに、上部及び下部表面と前記上部表面に形成された複数の溝とを有し、少なくとも１つの前記溝が前記下部表面にまで延びる貫通孔を含み、該貫通孔を介して下側相互接続構造中の対応する導電性表面が露出されている絶縁層と、前記複数の溝の側壁及び底部上と前記露出導電性表面上にそれぞれ形成され、低電気抵抗率を発揮する量の六方晶相含有のＴａＮ材料のバリア層を含むライナと、前記複数の溝中に形成され、前記複数の溝を実質的に埋める金属材料の層と、から成る低電気抵抗の相互接続構造を提供する。
【００１２】
本発明はさらに、大抵はＰｂ−Ｓｎで作られ、良好な拡散バリア特性、ＢＥＯＬ絶縁体への良好な接着性、相互接続金属のこのライナへの良好な接着性、低い抵抗率、及びトレンチ及びバイア中での良好な共形性を同時に達成する、ＶＬＳＩ／ＵＬＳＩ相互接続及びＣ４はんだバンプ用のライナあるいはバリア層を提供する。相互接続及びスタッドは、アルミニウム、銅、タングステンまたは鉛−スズ合金製のＣ４はんだボールを含むことができる。
【００１３】
本発明は、単独またはＴａなど他の適切な金属フィルムと組み合せた薄膜積層体として付着される、主として高配向性の、及び非高配向性の（ランダム）六方晶相のＴａＮ（３０〜６０％窒素）（５０％までの立方晶相ＴａＮを含むことができる）から構成されたライナを提供する。ＴａＮは１００％六方晶相であることが望ましい。
【００１４】
前述のライナ材料は、高い保全性バリア、低いストレス、低い抵抗率、ならびに金属及びポリマー、酸化シリコン、ＢＰＳＧ、ダイモンド様炭素などの様々な誘電体の双方に対する優れた接着性をもたらし、鉛−スズはんだメタラジをＣｕ及びＡｌの相互接続から分離する。
【００１５】
本発明はさらに、Ａｌ配線レベルを直接上または下のＣｕ相互接続レベルから分離するための薄膜材料を提供する。
【００１６】
本発明はさらに、ＭＯＳＦＥＴ（金属酸化物半導体電界効果トランジスタ）ゲート・スタック中で、Ｗ、Ｃｕ、Ｃｕ合金、Ａｌ及びＡｌ合金の金属層を接触ケイ化物（ＷＳｉ2、ＣｏＳｉ2、ＴｉＳｉ2、ＴａＳｉ2及びＰｔＳｉ）及び多結晶シリコンから分離するライナを提供する。
【００１７】
本発明はさらに、存在する金属を、Ｗの付着用のプレカーサ・ガスとして使用される腐食性のＷＦ6などある種のガスから遮蔽するためのライナを提供する。
【００１８】
本発明はさらに、ＢＥＯＬ配線中のアルミニウムなど金属の先行レベルに対する良好な接触抵抗を与えるライナを提供する。
【００１９】
本発明はさらに、コリメーション・スパッタリングや化学気相付着（ＣＶＤ）なしでもＴｉベースの化合物よりも著しく優れた共形性を与えるライナを提供する。
【００２０】
本発明はさらに、ＢＥＯＬ相互接続金属を、例えばＣ４はんだボール中の鉛−スズと分離して合金化または混合するのを防止するための薄膜を提供する。
【００２１】
本発明はさらに、トレンチ及びバイアＢＥＯＬ構造に付着された時に良好な共形性を示すライナ材料を提供する。
【００２２】
本発明はさらに、ライナ材料の化学機械式研磨中またはその後に、Ｃｕ、ＡｌまたはＷと腐食対を形成しないライナ材料を提供する。
【００２３】
【発明の実施の形態】
図面、特に図１を参照すると、相互接続構造１０及び１８の断面図が示されている。相互接続構造１０は、下部表面１３及び上部表面１４を有する絶縁層１２を含む。複数の溝またはトレンチ１５が絶縁層１２の上部表面１４に形成されている。複数の溝１５は半導体チップ１６の配線層に対応するものでよい。半導体チップ１６に対する相互接続を完成するためにさらに相互接続を追加することもできる。溝１５の底部１７の選ばれた領域に、絶縁層１２の下の第２の相互接続構造１８の導電性表面との接触を行うためのバイアまたはスタッド開口１１が形成されている。
【００２４】
相互接続構造１８は絶縁層２１中の溝２０に導体１９を有する。ライナ２２が導体１９と溝２０の底及び側壁との間に示されている。
【００２５】
溝１５中の側壁２７及び底部１７上にＴａＮ（六方晶）のライナ２３を形成し、それに続いて溝１５を実質的に埋めるために金属２４を溝１５中に形成する。金属２４はＣｕ、Ａｌ、Ｗ及びそれらの合金でよい。金属２４はスパッタリング、物理気相付着（ＰＶＤ）、化学気相付着（ＣＶＤ）または電解メッキによって形成することができる。ライナ２３は窒素雰囲気中でスパッタリングによって形成することができる。ライナ２３は例えば上部ＴａＮ（六方晶）に隣接して形成したＴａの第２層を含むことができる。絶縁層１２及び絶縁層２１は、例えばＳｉＯ2、Ｓｉ3Ｎ4、ポリアミドなどのポリマー、ダイアモンド様炭素（ＤＬＣ）、及びフッソ化ダイアモンド様炭素（Ｆ−ＤＬＣ）でよい。
【００２６】
ライナ２３が六方晶相ＴａＮの高配向層である場合、抵抗率は１５０〜３００μｏｈｍ−ｃｍの範囲となる。ライナ２３が六方晶相ＴａＮの非高配向層である場合、抵抗率は３００μｏｈｍ−ｃｍより高くなる。α相のＴａ層をＴａＮ（六方晶）に隣接して形成する場合、Ｔａ（α相）の抵抗率は１５〜６０μｏｈｍ−ｃｍの範囲となる
【００２７】
図２は相互接続３４の断面図である。図２には、例えばＳｉ、ＳｉＧｅ、ＧｅまたはＧａＡｓなどの半導体基板１６が示されている。基板１６の上には、例えば二酸化シリコンなどの絶縁層３５がある。絶縁層３５の上には金属２４で埋めた溝またはトレンチ３８を有する絶縁層３６が形成されている。絶縁層３６及び金属２４は化学機械式研磨（ＣＭＰ）によって形成された共平面の上部表面３９とすることができる。絶縁層４０が上部表面３９上に形成されている。溝またはトレンチ４２が絶縁層４０中で金属２４まで形成されている。ライナ２３が溝４２の側壁及び底部上と絶縁層４０の上部表面４３上（図示せず）に形成されている。溝またはトレンチ４２は、ライナ２３の上及び上部表面４３上のライナ（図示せず）の上を金属４６で埋められている。過剰の金属４６及びライナ２３をＣＭＰによって除去すると、図２に示した平面化上部表面４３が得られる。図２において、金属２４は例えばＡｌ、金属４６はタングステンでよい。
【００２８】
図３は相互接続構造５０の断面図である。図３において、半導体基板１６は熱酸化によって形成された絶縁層５２をその上に有する。絶縁層５４が絶縁層５２の上部表面５３上に形成される。溝及びトレンチ５６が絶縁層５４中に形成され、金属、例えばＡｌで埋められる。絶縁層５４と金属２４はＣＭＰで形成された共平面の上部表面５８を有する。絶縁層１２が上部表面５８上に形成される。層１２は上部表面１４を有する。溝１５及びバイア１１が上部表面１４に形成される。ライナ２３が溝１５の側壁２７及び底部１７とバイアまたはスタッド１１上に形成される。金属２４は、溝１５及びバイアまたはスタッド１１上のライナ２３の上に形成される。上部表面１４はＣＭＰで形成された平面状である。絶縁層６２が上部表面１４上に形成される。金属２４'を露出するための開口６４が層６２中に形成される。ライナ２３'が開口６４の側壁６５上及び露出金属２４上に形成される。ブランケット（全面付着）金属層６６が絶縁層６２及び金属２４'の上部表面６７上に形成される。ブランケット金属層６６は配線あるいは相互接続用の金属パターンを形成するために、図示されていないマスクを通してエッチングされる。図３中、金属層６６は例えばＡｌでよい。金属２４'は例えばＣｕ、金属２４は例えばＡｌでよい。
【００２９】
図３に示すように、ライナ２３は金属２４と２４'を分離し、ライナ２３'は金属２４'と金属６６を分離する。
【００３０】
図４は相互接続構造７０の断面図である。図４において、基板１６はその上に絶縁層７２、例えば二酸化シリコンを有する。相互接続構造１２が絶縁層７２の上に形成される。絶縁層６２が上部表面１４上に形成される。金属２４'を露出するための開口６４が層６２中に形成される。ライナ２３'が開口６４の側壁６５上及び露出された金属２４'上に形成される。Ｃ４接点バンプ７４は通常はＰｂ−Ｓｎであるが、開口６４中のライナ２３'上に形成される。Ｃ４バンプは相互接続を行うために集積回路チップ上に製造されている。Ｃ４バンプは集積回路チップの上に約０．１２５ｍｍだけ延び、集積回路チップの上部表面の平面に平行な断面が球形または円形であり、その側面から、基板によって支持された別の電極への相互接続が行われるバンプの上部表面まで曲がっている。
【００３１】
図２ないし図４において、図１または説明中の図より前の図の装置に対応する機能に対して同じ参照記号を使用する。
【００３２】
図５は物理気相付着（ＰＶＤ）によって形成されたＴａＮ（六方晶）薄膜のＸ線回折像のグラフである。高配向及び非配向性のＴａＮ（六方晶）薄膜を作成するために次のＰＶＤ装置を用いた。直流モードすなわちＤＣモードまたは無線周波数モードすなわちＲＦモードのマグネトロン・システムを用いてＴａＮ（六方晶）薄膜を反応性スパッタ付着した。上述の条件下で作成した高配向及び非配向性のＴａＮ（六方晶）薄膜は、１５０〜８００μｏｈｍ−ｃｍの範囲の抵抗率を有する。図５中、縦軸は強度、横軸は２θを示す。曲線７６は２つの薄膜のＸ線回折像を示す。第１の薄膜は好ましい高配向度を有し、第２の薄膜は非配向性である。曲線７８は約３７°で単一ピークを示す。
【００３３】
図５のＸ線で測定した高配向ＴａＮ（六方晶）薄膜の透過電子顕微鏡（ＴＥＭ）回折像は、六方晶相の指標となる環を示し、ＴａＮバリアの六方晶構造が確認された。
【００３４】
図５のＸ線で測定したＴａＮ（六方晶）薄膜の透過電子顕微鏡（ＴＥＭ）写真は、大きさが約２０〜３０ｎｍの高配向性六方晶ＴａＮ結晶粒を示した。
【００３５】
別のＴａＮ（六方晶）の透過電子顕微鏡（ＴＥＭ）写真は、大きさがやはり約２０〜３０ｎｍのランダム配向性六方晶ＴａＮ結晶粒を示している。
【００３６】
図６はＳｉＯ2／Ｃｕ／ＴａＮ（六方晶）／Ａｌ多層構造の抵抗と温度の関係を示すグラフである。図６中、縦軸は抵抗（オーム／ｃｍ2）を表し、横軸は温度（℃）を表す。曲線８０は温度が上昇する際の抵抗、曲線８２は温度が降下する際の抵抗を示している。曲線８０及び８２は、５００℃以上の温度までＴａＮ（六方晶）がＣｕをＡｌから分離するのに有効であるとの証拠を与える。
【００３７】
図７はＣｕをＡｌから分離するＴａＮ（六方晶）のライナの断面図である。図７中、相互接続構造が、Ａｌ（Ｃｕ）層８４、ＳｉＯ2絶縁層８５、底部及び側壁上にライナ８７を備える開口あるいはバイア８６と共に示されている。開口８６はライナ８７の内側をＣｕ８８で埋められている。過剰のライナ８７及びＣｕ８８は、絶縁層８５の上部表面８９及びＣｕ８８の上部表面９０を形成するために、ＣＭＰによって除去されている。５００℃で６時間アニール後のライナ８７は無傷でかつ明確であり、Ｃｕがライナ８７を通してＡｌ（Ｃｕ）層に浸透しなかったことを示している。
【００３８】
図８はＰ−ＭＯＳＦＥＴ（Ｐ型金属酸化物半導体電界効果トランジスタ）中でケイ化物ゲート接点とＷスタッドの間で使用される、本発明開示のＴａＮ（六方晶）バリアを示す断面図である。
【００３９】
六方晶相のＴａＮは、高抵抗率特性のβ相Ｔａとは対照的に低い抵抗率特性のα相Ｔａ（ｒｈｏ＝１５〜６０μｏｈｍ−ｃｍ）だけを生成する「種」として働く利点を有する。このＴａＮ（六方晶）を使用することにより、ＴａＮ（六方晶）／α相Ｔａ接合のライナを備えるディープ・サブミクロン銅バイアのバイア抵抗は０．２５〜１オームの範囲の抵抗率となる。この抵抗率は、Ｔａ単独あるいは他の物質を使用した従来の銅バイア・システムに比べて約５倍の大幅な改善である。この抵抗率はおそらく幾つかの大手半導体メーカによって現在使用されているＡｌ（Ｃｕ）／Ｗバイア・システムよりも１桁良い。
【００４０】
ＴａＮ（六方晶）層単独あるいはＴａ（α層）の第２の層を伴うＴａＮ層を含むバリア層及び相互接続構造について説明し例示したが、当業者にとっては、特許請求の範囲によってのみ限定される本発明の広い範囲から逸脱することなしに改良及び変更が可能なことは明白であろう。
【図面の簡単な説明】
【図１】本発明の第１の実施形態の断面図である。
【図２】本発明の第２の実施形態の断面図である。
【図３】本発明の第３の実施形態の断面図である。
【図４】本発明の第４の実施形態の断面図である。
【図５】ＴａＮ（六方晶）薄膜のＸ線回折像のグラフである。
【図６】ＳｉＯ2／Ｃｕ／ＴａＮ（六方晶）／Ａｌ層状構造の抵抗と温度の関係を示すグラフである。
【図７】ＣｕをＡｌから分離するためのＴａＮ（六方晶）のライナの断面図である。
【図８】本発明の第５の実施形態の断面図である。
【符号の説明】
１０  相互接続構造
１２  絶縁層
１５  溝
１６  半導体チップ
１８  相互接続構造
１９  導体
２０  溝
２１  絶縁層
２３  ライナ
２４  金属
【図１】
0004346866.tif 000002
【図２】
0004346866.tif 000003
【図３】
0004346866.tif 000004
【図４】
0004346866.tif 000005
【図５】
0004346866.tif 000006
【図６】
0004346866.tif 000007
【図７】
0004346866.tif 000008
【図８】
0004346866.tif 000009